본 발명은 박리 후의 세정성을 유지하면서 적당한 박리력을 갖는 웨이퍼 가공체, 웨이퍼 가공용 부재, 웨이퍼 가공용 가접착재, 및 이를 사용한 박형 웨이퍼의 제조 방법을 제공한다. 본 발명은, 표면에 회로면을 가지며 이면을 가공해야 하는 웨이퍼를 지지체에 가접착하기 위한 웨이퍼 가공용 가접착재로서, 이 웨이퍼 가공용 가접착재는, 상기 웨이퍼의 표면에 박리 가능하게 접착되는, R21R22R23SiO1/2단위(R21, R22, R23는 각각, 비치환 또는 치환되는 탄소 원자수 1~10의 1가 탄화수소기 또는 수산기임) 및 SiO4/2단위를 함유하고, 상기 R21R22R23SiO1/2단위/SiO4/2단위의 몰비가 0.6~1.7인 오르가노폴리실록산 레진과, 하기 일반식 (1)로 나타내어지는 오르가노폴리실록산이 부분적으로 탈수 축합된 것인 열가소성 레진 변성 오르가노폴리실록산의 층 (A)로 이루어지는 제1 가접착재층과, 상기 제1 가접착재층에 적층되고 상기 지지체에 접착 및 박리 가능한 열경화 변성 실록산 중합체층 (B)로 이루어지는 제2 가접착재층의 2층의 실록산으로 이루어지는 것인 것을 특징으로 하는 웨이퍼 가공용 가접착재를 제공한다. [화학식 1] (식에서, R11 및 R12는 각각 비치환 또는 치환되는 탄소 원자수 1~10의 1가 탄화수소기를 나타내고, n은 5000~10000이다.)
주어진 문장을 읽고 간략하게 요약해주세요.

문장: 
[ 발명의 명칭 ]
웨이퍼 가공용 가접착재, 이를 이용한 웨이퍼 가공용 부재, 웨이퍼 가공체, 및 박형 웨이퍼의 제조 방법TEMPORARY ADHESIVE MATERIAL FOR WAFER PROCESSING, WAFER PROCESSING MEMBER USING THE SAME, WAFER PROCESSING BODY, AND THIN WAFER MANUFACTURING METHOD 
[ 기술분야 ]
본 발명은 웨이퍼 가공용 가접착재, 이를 이용한 웨이퍼 가공용 부재, 웨이퍼 가공체, 및 박형 웨이퍼의 제조 방법에 관한 것이다.
[ 배경기술 ]
3차원의 반도체 실장은 보다 고밀도, 대용량화를 실현하기 위해 필수적으로 수행되어 왔다.  3차원 실장 기술은, 1개의 반도체 칩을 박형화하고, 다시 이것을 실리콘 관통 전극(TSV; through silicon via)에 의해 결선하면서 다층으로 적층해 나가는 반도체 제조 기술이다.  이를 실현하기 위해서는, 반도체 회로를 형성한 기판을 비회로 형성면("이면"이라고도 함) 연삭에 의해 박형화하고, 아울러 이면에 TSV를 포함하는 전극 형성을 수행하는 공정이 필요하다.  종래에 실리콘 기판의 이면 연삭 공정에서는 연삭면의 반대측에 이면 보호 테이프를 붙여 연삭시의 웨이퍼 파손을 막아 왔다.  그러나, 이 테이프는 유기 수지 필름을 기재로 사용하고 있어 유연성이 있는 반면, 강도나 내열성이 불충분하여 TSV 형성 공정이나 이면에서의 배선층 형성 공정을 수행하는 데에는 적합하지 않다.이에, 반도체 기판을 실리콘, 유리 등의 지지체에 접착층을 통해 접합시킴으로써, 이면 연삭, TSV나 이면 전극 형성의 공정에 충분히 견딜 수 있는 시스템이 제안되었다.  여기서 중요한 것이 기판을 지지체에 접합할 때의 접착층이다.  이 접착층은 기판을 지지체에 빈틈없이 접합시킬 수 있고, 이후의 공정에 견딜 만큼 충분한 내구성이 필요하고, 아울러 마지막에 박형 웨이퍼를 지지체로부터 간편하게 박리할 수 있을 필요가 있다.  이와 같이, 마지막에 박리하므로, 본 명세서에서는 이 접착층을 가접착재층이라 한다.지금까지 공지의 가접착층과 그 박리 방법으로서는, 광흡수성 물질을 포함하는 접착재에 고강도의 광을 조사하여, 접착재층을 분해함으로써 지지체로부터 접착재층을 박리하는 기술(특허문헌 1), 및 열용융성의 탄화수소계 화합물을 접착재에 사용하여 가열 용융 상태로 접합, 박리를 수행하는 기술(특허문헌 2)이 제안되었다.  전자의 기술은 레이저 등의 고가의 장치가 필요하고, 기판 1장당 처리 시간이 길어지는 등의 문제가 있었다.  또한 후자의 기술은 가열만으로 제어하므로 간편한 반면, 200℃을 초과하는 고온에서의 열안정성이 불충분하여 적용 범위가 좁았다.  더우기 이러한 가접착재층들은 고단차 기판의 균일한 막두께 형성과 지지체에 대한 완전 접착에도 적합하지 않았다.또한, 실리콘 점착제를 가접착재층에 사용하는 기술이 제안되었다(특허문헌 3).  이 기술은 기판을 지지체에 부가 경화형의 실리콘 점착제를 사용하여 접합시키고, 박리 시에는 실리콘 수지를 용해 또는 분해할 수 있는 약제에 침지시켜 기판을 지지체로부터 분리하는 것이다.  따라서 박리에 매우 장시간이 요구되어 실제의 제조 프로세스에 적용하기는 어려웠다.이러한 가접착재는 박리한 후에는 불필요해지므로 유기용제로 세정, 제거할 필요가 있어 세정용 유기용제에 쉽게 용해되어야 한다.  그러나, 유기용제에 너무 쉽게 용해되는 가접착재는 접착력이 낮고, 이로 인해 기판의 처리 과정에서 보이드가 발생하거나 지지체로부터 박리되는 문제의 원인이 될 우려가 있다.  한편, 강력한 접착력을 갖는 가접착재는 지지체로부터의 박리가 어렵거나 또는 박리 후의 가접착재층의 세정이 어려워 박리력과 세정성의 컨트롤이 문제였다.
[ 선행기술문헌 ]

[ 특허문헌 ]
일본 특허 공개 제2004－64040호 공보일본 특허 공개 제2006－328104호 공보미국 특허 제7541264호 공보
[ 발명의 개요 ]

[ 해결하려는 과제 ]
본 발명은 상기 사정을 감안하여 이루어진 것으로, 박리 후의 세정성을 유지하면서, 적당한 박리력을 갖는 웨이퍼 가공체, 웨이퍼 가공용 부재, 웨이퍼 가공용 가접착재, 및 이를 사용한 박형 웨이퍼의 제조 방법을 제공하는 것을 목적으로 한다.
[ 과제의 해결 수단 ]
본 발명은 상기 과제를 해결하기 위해 이루어진 것으로, 표면에 회로면을 가지며 이면을 가공해야 하는 웨이퍼를 지지체에 가접착하기 위한 웨이퍼 가공용 가접착재로서, 이 웨이퍼 가공용 가접착재는, 상기 웨이퍼의 표면에 박리 가능하게 접착되는, R21R22R23SiO1/2단위(R21, R22, R23은 각각 비치환 또는 치환되는 탄소 원자수 1~10의 1가 탄화수소기 또는 수산기임) 및 SiO4/2단위를 함유하고, 상기 R21R22R23SiO1/2단위/SiO4/2단위의 몰비가 0.6~1.7인 오르가노폴리실록산 레진과 하기 일반식 (1)로 나타내어지는 오르가노폴리실록산이 부분적으로 탈수 축합된 것인 열가소성 레진 변성 오르가노폴리실록산의 층 (A)로 이루어지는 제1 가접착재층과, 이 제1 가접착재층에 적층되고, 상기 지지체에 접착 및 박리 가능한 열경화 변성 실록산 중합체층 (B)로 이루어지는 제2 가접착재층의 2층의 실록산으로 이루어지는 것인 것을 특징으로 하는 웨이퍼 가공용 가접착재를 제공한다.(식에서, R11 및 R12는 각각 비치환 또는 치환되는 탄소 원자수 1~10의 1가 탄화수소기를 나타내고, n은 5000~10000이다.)이러한 웨이퍼 가공용 가접착재는, 상기 오르가노폴리실록산과 오르가노폴리실록산 레진의 부분 축합물을 이형층으로 사용함으로써, 웨이퍼와 지지체의 박리력을 조정하는 것을 가능하게 한다.  레진 변성 오르가노폴리실록산으로 이루어지는 열가소성 가접착재층 (A)와, 변성 실록산 중합체를 주성분으로 하는 층으로 이루어지는 열경화성 가접착재층 (B)의 2층으로 이루어지는 가접착재를, 웨이퍼와 지지체의 접합에 사용함으로써, 이 가접착재를 사용하여 관통 전극 구조나 범프 접속 구조를 갖는 박형 웨이퍼를 간단하게 제조할 수 있다.  본 발명의 웨이퍼 가공용 가접착재는 박리 후의 세정성을 유지하면서 웨이퍼와 지지체의 박리력의 조정이 가능하여 용이하게 박형 웨이퍼를 제조할 수 있고, 나아가 박형 웨이퍼 제조 후, 이 웨이퍼를 지지체로부터 실온에서 쉽게 박리할 수 있으므로, 깨지기 쉬운 박형 웨이퍼를 용이하게 취급할 수 있다.또한, 이 경우, 상기 열가소성 레진 변성 오르가노폴리실록산의 층(A)에 있어서, 상기 탈수 축합시키는 오르가노폴리실록산과 상기 오르가노폴리실록산 레진의 비율이 99:1~50:50이며, 나아가 중량 평균 분자량이 400,000~1,500,000인 것이 바람직하다.이러한 웨이퍼 가공용 가접착재는 세정성을 유지하면서 웨이퍼와 지지체의 박리력의 조정이 용이하여 더욱 용이하게 박형 웨이퍼를 제조할 수 있고, 박형 웨이퍼 제조 후에, 이 웨이퍼를 지지체로부터 실온에서 더욱 쉽게 박리할 수 있다.또한, 상기 열경화 변성 실록산 중합체층 (B)가, 하기 일반식 (2)로 나타내어지는 반복 단위를 갖는 중량 평균 분자량이 3,000~500,000인 실페닐렌 함유 고분자 화합물 또는 하기 일반식 (4)로 나타내어지는 반복 단위를 갖는 중량 평균 분자량이 3,000~500,000인 에폭시기 함유 실리콘 고분자 화합물로 이루어지는 열경화성 변성 실록산 중합체 100 질량부에 대해, 가교제로서 포르말린 또는 포르말린-알코올에 의해 변성된 아미노 축합물, 멜라민 수지, 요소 수지, 1 분자중에 평균적으로 2개 이상의 메틸올기 또는 알콕시메틸올기를 갖는 페놀 화합물, 및 1 분자중에 평균적으로 2개 이상의 에폭시기를 갖는 에폭시 화합물로부터 선택되는 어느 1종 이상을 0.1~50 질량부 함유하는 조성물의 경화물층인 것이 바람직하다.［식에서, R1~R4는 같을 수도 다를 수도 있는 탄소 원자수 1~8의 1가 탄화수소기를 나타낸다.  m은 1~100의 정수이며, A는 양수, B는 0 또는 양수이다.  X는 하기 일반식 (3)으로 나타내어지는 2가의 유기기이다.(식에서, Z는,중 어느 하나로부터 선택되는 2가의 유기기이고, n은 0 또는 1이다.  또한, R5, R6은 각각 탄소 원자수 1~4의 알킬기 또는 알콕시기로, 서로 같을 수도 다를 수도 있다.  k는 0, 1, 2 중 어느 하나이다.)］(식에서, R1~R4는 같을 수도 다를 수도 있는 탄소 원자수 1~8의 1가 탄화수소기를 나타낸다.  또한, m은 1~100의 정수이고, a, b, c, d는 0 또는 양수이며, 단, c 및 d가 동시에 0이 될 수는 없고, 또한 0003c#(c＋d)/(a＋b＋c＋d)≤1.0이다.  나아가, X는 하기 일반식 (3)으로 나타내어지는 2가의 유기기이다.  Y는 하기 일반식 (5)로 나타내어지는 2가의 유기기이다.)(식에서, Z는,중 어느 하나로부터 선택되는 2가의 유기기이며, n은 0 또는 1이다.  또한, R5, R6은 각각 탄소 원자수 1~4의 알킬기 또는 알콕시기로, 서로 같을 수도 다를 수도 있다.  k는 0, 1, 2 중 어느 하나이다.)(식에서, V는,중 어느 하나로부터 선택되는 2가의 유기기이고, p는 0 또는 1이다.  또한, R7, R8은 각각 탄소 원자수 1~4의 알킬기 또는 알콕시기이며, 서로 같을 수도 다를 수도 있다.  h는 0, 1, 2 중 어느 하나이다.)상기 열경화 변성 실록산 중합체층 (B)를 이용함으로써, 세정성을 유지하면서 웨이퍼와 지지체와의 박리력의 조정이 용이하여 더욱 용이하게 박형 웨이퍼를 제조할 수 있고, 박형 웨이퍼 제조 후에 이 웨이퍼를 지지체로부터 실온에서 더욱 쉽게 박리할 수 있다.또한, 본 발명에서는 상기 웨이퍼 가공용 가접착재와 지지체로 이루어지는 웨이퍼 가공용 부재를 제공한다.이러한 웨이퍼 가공용 부재는 보다 용이하게 박형 웨이퍼를 제조하는데 유익하다.또한, 본 발명에서는, 지지체 상에 상기 웨이퍼 가공용 가접착재가 적층되고, 또한 상기 가접착재 상에, 표면에 회로면을 가지며 이면을 가공해야 하는 웨이퍼가 적층된 것인 것을 특징으로 하는 웨이퍼 가공체를 제공한다.이러한 웨이퍼 가공체에 의해 용이하게 박형 웨이퍼를 제조할 수 있고, 나아가 박형 웨이퍼 제조 후에, 이 웨이퍼를 지지체로부터 실온에서 쉽게 박리할 수 있으므로, 깨지기 쉬운 박형 웨이퍼를 용이하게 취급할 수 있다.나아가 본 발명은,(a) 표면에 회로 형성면 및 이면에 회로 비형성면을 갖는 웨이퍼의 상기 회로 형성면을, 상기 웨이퍼 가공용 가접착재를 통해 지지체에 접합시키는 공정과,(b) 지지체와 접합시킨 웨이퍼의 회로 비형성면을 연삭 또는 연마하는 공정과,(c) 웨이퍼의 회로 비형성면에 가공을 실시하는 공정과,(d) 가공을 실시한 웨이퍼를 지지체로부터 박리하는 공정,을 포함하는 것을 특징으로 하는 박형 웨이퍼의 제조 방법을 제공한다.이러한 박형 웨이퍼의 제조 방법에 의하면, 지지체와 접합시킨 웨이퍼의 회로 비형성면을 연삭 또는 연마하여 가공을 실시한 후에, 이 가공을 실시한 웨이퍼를 지지체로부터 쉽게 박리할 수 있으므로 용이하게 박형 웨이퍼를 제조할 수 있다.또한 이 경우, 상기 (d) 가공을 실시한 웨이퍼를 지지체로부터 박리하는 공정 후에, (e) 박리한 웨이퍼의 회로 형성면에 잔존하는 가접착재층을 제거하는 공정을 추가로 수행하는 것이 바람직하다.상기 (e)의 공정에 의해 상기 웨이퍼의 회로 형성면에 잔존하는 가접착재층을 완전히 제거할 수 있다.
[ 발명의 효과 ]
본 발명의 웨이퍼 가공용 가접착재는, 레진 변성 오르가노폴리실록산으로 이루어지는 열가소성 가접착재층을 이형층으로, 변성 실록산 중합체를 주성분으로 하는 층으로 이루어지는 열경화성 가접착재층을 경화층으로 하는 2층계의 가접착재이므로, 박리 후의 세정성을 유지하면서 지지체와의 박리력의 조정이 가능하여, 용이하게 박형 웨이퍼를 제조할 수 있고, 나아가 박형 웨이퍼 제조 후, 이 웨이퍼를 지지체로부터 실온에서 쉽게 박리할 수 있으므로, 깨지기 쉬운 박형 웨이퍼를 용이하게 취급할 수 있다.
[ 도면의 간단한 설명 ]
도 1은, 본 발명의 웨이퍼 가공체의 일례를 나타낸 단면도이다.
[ 발명을 실시하기 위한 구체적인 내용 ]
박형 웨이퍼를 제조하기 위해서는 가접착재가 강력한 접착력을 가질 필요가 있다.  그러나, 강력한 접착력을 갖는 가접착재는, 지지체로부터의 박리가 어렵거나 또는 박리 후의 가접착재층의 세정이 어렵다.  본 발명자들은 검토를 거듭한 결과, 본 발명의 웨이퍼 가공용 가접착재가 접착력을 가지면서 지지체로부터의 박리력 및 이후의 세정력을 가짐을 알아내어 본 발명을 완성시켰다.이하, 레진 변성 오르가노폴리실록산을 포함하는 웨이퍼 가공용 가접착재, 웨이퍼 가공용 부재, 웨이퍼 가공체, 및 박형 웨이퍼의 제조 방법에 대하여 상세히 설명하나, 본 발명이 이들에 한정되는 것은 아니다.본 발명은, 표면에 회로면을 가지며 이면을 가공해야 하는 웨이퍼를 지지체에 가접착하기 위한 웨이퍼 가공용 가접착재로서, 이 웨이퍼 가공용 가접착재는, 상기 웨이퍼의 표면에 박리 가능하게 접착되는, R21R22R23SiO1/2단위(R21, R22, R23은 각각 비치환 또는 치환되는 탄소 원자수 1~10의 1가 탄화수소기 또는 수산기임) 및 SiO4/2단위를 함유하고, 상기 R21R22R23SiO1/2단위/SiO4/2단위의 몰비가 0.6~1.7인 오르가노폴리실록산 레진과, 하기 일반식 (1)로 나타내어지는 오르가노폴리실록산이 부분적으로 탈수 축합된 것인 열가소성 레진 변성 오르가노폴리실록산의 층 (A)로 이루어지는 제1 가접착재층과, 이 제1 가접착재층에 적층되어 상기 지지체에 접착 및 박리 가능한 열경화 변성 실록산 중합체층 (B)로 이루어지는 제2 가접착재층의 2층의 실록산으로 이루어지는 것인 것을 특징으로 하는 웨이퍼 가공용 가접착재를 제공한다.(식에서, R11 및 R12는 각각 비치환 또는 치환되는 탄소 원자수 1~10의 1가 탄화수소기를 나타내고, n은 5000~10000이다.)도 1에 도시된 바와 같이, 본 발명의 웨이퍼 가공용 가접착재(3)은, 상기 열가소성 레진 변성 오르가노폴리실록산 중합체층 (A)(제1 가접착층), 열경화성 변성 실록산 중합체층 (B)(제2 가접착층)의 적층체로 이루어지는 것으로, 본 발명의 웨이퍼 가공용 부재는, 지지체(2), 그 위에 적층된 열경화성 변성 실록산 중합체층 (B)(제2 가접착층) 및 그 위에 적층된 열가소성 레진 변성 오르가노폴리실록산 중합체층 (A)(제1 가접착층)를 갖는 것이다.본 발명의 웨이퍼 가공체는, 가공해야 하는 웨이퍼(1), 웨이퍼(1)의 가공시에 웨이퍼(1)를 지지하는 지지체(2) 및 이들 웨이퍼(1)과 지지체(2) 사이에 개재되는 가접착재층(3)을 구비하고, 이 가접착재층(3)이, 열가소성 레진 변성 오르가노폴리실록산 중합체층 (A)(제1 가접착층)와 열경화성 변성 실록산 중합체층 (B)(제2 가접착층)로 이루어지고, 제1 가접착층이, 표면에 회로면을 가지며 이면을 가공해야 하는 웨이퍼의 표면에 박리 가능하게 접착되고, 제2 가접착층이 지지체에 박리 가능하게 접착되어 있는 것이다.［제1 가접착층/열가소성 레진 변성 오르가노폴리실록산 중합체층(A)］R21R22R23SiO1/2단위 및 SiO4/2단위를 함유하고, R21R22R23SiO1/2단위/SiO4/2단위의 몰비가 0.6~1.7인 오르가노폴리실록산 레진과, 양 말단이 수산기로 봉쇄된 중합도가 5000~10000인 상기 일반식 (1)로 나타내어지는 오르가노폴리실록산과의 부분 축합물을, 제1 가접착층/열가소성 레진 변성 오르가노폴리실록산 중합체층 (A)로서 사용한다.  이 층 (A)는 이형층으로서 작용하므로, 웨이퍼와 지지체와의 박리력을 조정할 수 있다.  여기서, 오르가노폴리실록산의 중합도가 5000~10000이므로 이 층 (A)는 열가소성 고중합도 레진 변성 오르가노폴리실록산 중합체층이라고 할 수 있다.상기에서, R11 및 R12는, 비치환 또는 치환되는 탄소 원자수 1~10의 1가 탄화수소기로서, 구체적으로는, 메틸기, 에틸기, n-프로필기, 이소프로필기, n-부틸기, t-부틸기, n-펜틸기, 시클로펜틸기, n-헥실기 등의 알킬기, 시클로헥실기 등의 시클로알킬기, 페닐기, 톨릴기 등의 아릴기 등의 1가 탄화수소기, 이들 수소 원자들의 일부 또는 전부가 할로겐 원자로 치환된 기를 들 수 있고, 바람직하게는 메틸기 및 페닐기이다.또한, R21, R22 및 R23은 비치환 또는 치환되는 탄소 원자수 1~10의 1가 탄화수소기 또는 수산기이며, 구체적으로는, 메틸기, 에틸기, n-프로필기, 이소프로필기, n-부틸기, t-부틸기, n-펜틸기, 시클로펜틸기, n-헥실기 등의 알킬기, 시클로헥실기 등의 시클로알킬기, 페닐기, 톨릴기 등의 아릴기 등의 1가 탄화수소기, 이 수소 원자들의 일부 또는 전부가 할로겐 원자로 치환된 기, 수산기 등을 들 수 있고, 바람직하게는 메틸기이다.상기한 R21R22R23SiO1/2단위(M단위) 및 SiO4/2단위(Q단위)를 함유하는 오르가노폴리실록산 레진(이하, MQ 레진이라고도 함)은 규소 원자에 결합된 수산기를 갖는 것일 수도 있다.  MQ 레진 100g에 대해 수산기의 함유량은 0~4.0 질량% 정도이며, 바람직하게는 0.5~1.5 질량%이다.  나아가, 이 MQ 레진은, R24SiO3/2단위(T단위) 및 R25R26SiO2/2(D단위)의 비교적 소량을 갖는 것일 수도 있다(R24, R25, R26은 상기 R21, R22, R23과 동일하다.)또한, 이 경우, 상기 열가소성 레진 변성 오르가노폴리실록산의 층 (A)에 있어서, 상기 탈수 축합시키는 오르가노폴리실록산과 상기 오르가노폴리실록산 레진의 비율이 99:1~50:50인 것이 바람직하다.탈수 축합 반응에 사용하는 유기용제로서는, 펜탄, 헥산, 시클로펜탄, 시클로헥산, 메틸시클로헥산, 옥탄, 이소옥탄, 데칸, 운데칸, 이소도데칸, 리모넨, 피넨 등이 있고 톨루엔이 바람직하다.  또한, 사용하는 아민계 촉매로서는 암모니아수, 트리에틸아민, 피리딘 등이 있고 암모니아수를 사용하는 것이 바람직하다.  아울러 반응 시간은 12~100시간, 바람직하게는 18~36시간이다.반응 종료 후에 얻어진 오르가노폴리실록산을 톨루엔 등의 용제에 용해시키고, 오르가노폴리실록산 100 질량부에 대해 5~20 질량부의 헥사메틸디살라잔을 가하고 3~5시간 환류시켜, 잔존하는 수산기를 트리메틸실록시기로 할 수도 있다.또한, 얻어진 레진 변성 오르가노폴리실록산을 헥산 등의 부용매(rich solvent)에 용해시키고 그 총중량에 대해 1.5~3 배량의 아세톤 등의 빈용매(poor solvent)와 혼합하여, 하층에 석출된 레진 변성 오르가노폴리실록산을 사용할 수도 있다.얻어진 레진 변성 오르가노폴리실록산의 분자량은, GPC(겔 침투 크로마토그래피)로, 폴리스티렌 표준 물질로 제조된 검량선에 따라 얻어지는 중량 평균 분자량(본 명세서에 말하는 "중량 평균 분자량"은 이것을 의미한다.)의 값으로, 중량 평균 분자량이 바람직하게는 400,000 이상, 더욱 바람직하게는 550,000 이상이며, 아울러 바람직하게는 1,500,000 이하, 더욱 바람직하게는 1, 200,000 이하이다.얻어진 레진 변성 오르가노폴리실록산은, 중량 평균 분자량이 400,000 이상인 경우, 웨이퍼를 박형화하기 위한 연삭 공정에 충분히 견딜 수 있으므로 바람직하다.  한편, 중량 평균 분자량이 1,500,000 이하인 경우에는, 공정 종료 후의 세정 공정에서 세정되지 않을 우려도 발생하지 않으므로 바람직하다.한편, 분자량이 740 이하인 저분자량 성분이 0.5 질량% 이하이면, 관통 전극 형성중의 열처리나 웨이퍼 이면에 형성되는 범프 전극의 열처리에 대해 충분한 내열성을 얻을 수 있으므로 바람직하다.나아가, D단위는 수지중의 95.000~99.999 몰%를 구성하는 것이 바람직하고, 95.000 몰% 이상이면 웨이퍼 박형화를 위한 연삭 공정에 견딜 수 있으므로 바람직하고, 99.999 몰% 이하인 경우에는 공정 종료후의 가접착층 (B)와의 박리가 수행되지 않을 우려가 없으므로 바람직하다.아울러 반응 전의 오르가노폴리실록산 및 오르가노폴리실록산 레진은, 각각 1종 단독으로 사용할 수도, 2종 이상을 조합하여 사용할 수도 있고, 얻어지는 레진 변성 오르가노폴리실록산도 1종 단독일 수도 2종 이상일 수도 있다.이 열가소성 오르가노폴리실록산층은, 미리 필름으로 만들고, 이 필름을 롤 라미네이터 등을 사용하여 웨이퍼에 합착하여 사용할 수도, 그 용액을 스핀 코팅, 롤 코터 등의 방법에 의해 웨이퍼 상에 형성하여 사용할 수도 있다.  스핀 코팅 등의 방법에 의해 웨이퍼 상에 이 층 (A)를 형성하는 경우에는, 수지를 용액으로 만들어 코팅하는 것이 바람직하나, 이 경우에는, 펜탄, 헥산, 시클로헥산, 데칸, 이소도데칸, 리모넨 등의 탄화수소계 용제가 바람직하게 사용된다.  또한, 이 층 (A)는, 막두께 0.1~10㎛ 범위로 형성되어 사용되는 것이 바람직하다.  두께가 0.1㎛ 이상이면 디바이스 웨이퍼의 단차를 커버할 수 있고, 두께가 10㎛ 이하이면 박형 웨이퍼를 형성하는 경우의 연삭 공정에 견딜 수 있으므로 바람직하다.［제2 가접착층/열경화성 변성 실록산 중합체층 (B)］제2 가접착층/열경화성 변성 실록산 중합체층 (B)는, 제1 가접착재층에 적층되고, 지지체에 접착 및 박리 가능한 열경화 변성 실록산 중합체층 (B)로 이루어지는 제2 가접착재층으로서, 일반식 (2) 또는 (4) 중 어느 하나로 나타내어지는 열경화성 변성 실록산 중합체를 주성분으로 하는 열경화성 조성물의 경화물의 층을 제2 가접착층 (B)로 들 수 있다.일반식 (2)의 중합체:하기 일반식 (2)로 나타내어지는 반복 단위를 갖는 중량 평균 분자량이 3,000~500,000인 실페닐렌 함유 고분자 화합물이다.［식에서, R1~R4는 같을 수도 다를 수도 있는 탄소 원자수 1~8의 알킬기 등의 1가 탄화수소기를 나타낸다.  또한, m은 1~100의 정수이고, A는 양수, B는 0 또는 양수이다.  X는 하기 일반식 (3)으로 나타내어지는 2가의 유기기이다.(식에서, Z는 중 어느 하나로부터 선택되는 2가의 유기기이고, n은 0 또는 1이다.  또한, R5, R6은 각각 탄소 원자수 1~4의 알킬기 또는 알콕시기로, 서로 같을 수도 다를 수도 있다.  k는 0, 1, 2 중 어느 하나이다.)］이 경우, R1~R4의 구체적인 예로서는, 메틸기, 에틸기, 페닐기 등을 들 수 있고, m은 바람직하게는 3~60, 더욱 바람직하게는 8~40의 정수이다.  또한, B/A는 0~20, 특히 0.5~5이다.일반식 (4)의 중합체:하기 일반식 (4)로 나타내어지는 반복 단위를 갖는 중량 평균 분자량이 3,000~500,000인 에폭시기 함유 실리콘 고분자 화합물이다.［식에서, R1~R4는 같을 수도 다를 수도 있는 탄소 원자수 1~8의 알킬기 등의 1가 탄화수소기를 나타낸다.  또한, m은 1~100의 정수이고, a, b, c, d는 0 또는 양수이며, 단, c 및 d가 동시에 0이 될 수는 없고, 아울러 0003c#(c＋d)/(a＋b＋c＋d)≤1.0, 바람직하게는 0.1≤(c＋d)/(a＋b＋c＋d)≤0.8이다.  나아가, X는 하기 일반식 (3)으로 나타내어지는 2가의 유기기, Y는 하기 일반식 (5)로 나타내어지는 2가의 유기기이다.(식에서, Z는 중 어느 하나로부터 선택되는 2가의 유기기이고, n은 0 또는 1이다.  또한, R5, R6은 각각 탄소 원자수 1~4의 알킬기 또는 알콕시기로, 서로 같을 수도 다를 수도 있다.  k는 0, 1, 2 중 어느 하나이다.)(식에서, V는 중 어느 하나로부터 선택되는 2가의 유기기이고, p는 0 또는 1이다.  또한, R7, R8은 각각 탄소 원자수 1~4의 알킬기 또는 알콕시기로, 서로 같을 수도 다를 수도 있다.  h는 0, 1, 2 중 어느 하나이다.)］이 경우, R1~R4, m의 구체적인 예는 상기와 동일하다.이들 식(2) 또는 (4)의 열경화성 변성 실록산 중합체를 주성분으로 하는 열경화성 조성물은, 그 열경화를 위해 포르말린 또는 포르말린-알코올에 의해 변성된 아미노 축합물, 멜라민 수지, 요소 수지, 1 분자 중에 평균적으로 2개 이상의 메틸올기 또는 알콕시메틸올기를 갖는 페놀 화합물, 및 1 분자 중에 평균적으로 2개 이상의 에폭시기를 갖는 에폭시 화합물로부터 선택되는 어느 1종 이상의 가교제를 함유한다.특히, 2관능, 3관능, 4관능 이상의 다관능 가교제, 특히 에폭시 수지, 예를 들어 닛폰화약(주) 제품인 EOCN-1020, EOCN-102S, XD-1000, NC-2000-L, EPPN-201, GAN, NC6000이나 하기 식과 같은 가교제를 함유할 수 있다.가교제의 배합량은, 상기 열경화성 변성 실록산 중합체 100 질량부에 대해 0.1~50 질량부, 바람직하게는 0.1~30 질량부, 더욱 바람직하게는 1~20 질량부이고, 2 종류 또는 3 종류 이상을 혼합하여 배합할 수도 있다.또한, 이 조성물에는 산무수물과 같은 경화 촉매를 5 질량부 이하 함유시키는 것이 가능하다.한편, 이 조성물은 필름으로, 웨이퍼에 적층된 층 (A) 상에 형성할 수도, 또는 박형 웨이퍼를 제조하기 위한 지지체 측에 형성할 수도 있다.  또한, 이 조성물을 용액에 용해시켜 도포, 구체적으로는 스핀 코팅, 롤 코터, 다이 코터 등의 방법에 의해 층 (A), 또는 지지체에 형성할 수도 있다.  그 경우에는, 용해시키는 용액으로서는, 예를 들어 시클로헥사논, 시클로펜타논, 메틸-2-n-아밀케톤 등의 케톤류; 3-메톡시부탄올, 3-메틸-3-메톡시부탄올, 1-메톡시-2-프로판올, 1-에톡시-2-프로판올 등의 알코올류; 프로필렌글리콜모노메틸에테르, 에틸렌글리콜모노메틸에테르, 프로필렌글리콜모노에틸에테르, 에틸렌글리콜모노에틸에테르, 프로필렌글리콜디메틸에테르, 디에틸렌글리콜디메틸에테르 등의 에테르류; 프로필렌글리콜모노메틸에테르아세테이트, 프로필렌글리콜모노에틸에테르아세테이트, 에틸락테이트, 에틸피루베이트, 부틸아세테이트, 3-메톡시프로피온산메틸, 3-에톡시프로피온산에틸, tert-부틸아세테이트, tert-부틸프로피오네이트, 프로필렌글리콜모노-tert-부틸에테르아세테이트, 감마-부티로락톤 등의 에스테르류 등을 들 수 있고, 이들 중 1종을 단독으로 사용할 수도 있고 2종 이상을 병용할 수 있다.아울러 이 조성물에는 내열성을 더욱 높이기 위해 공지의 산화 방지제, 실리카 등의 필러를 50 질량부 이하로 첨가할 수도 있다.가접착재층 (B)는, 경화시의 막두께가 10~200㎛인 것이 바람직하고, 20~120㎛로 성막하는 것이 더욱 바람직하다.  막두께가 10㎛ 이상인 경우에는 웨이퍼 박형화의 연삭 공정에 충분히 견딜 수 있고, 200㎛ 이하인 경우에는 TSV 형성 공정 등의 열처리 공정에서 수지 변형을 일으킬 우려가 없어 실제 사용에 견딜 수 있으므로 바람직하다.이 가접착재층 (B)를 지지체로부터 180°로 박리하는 경우의 박리력은 0.5~50gf가 바람직하고, 더욱 바람직하게는 1~40gf이다.  박리력이 0.5gf 이상인 경우에는 웨이퍼 박막화의 연삭 공정에 충분히 견딜 수 있고, 50gf 이하인 경우에는 박형 웨이퍼 제조 후의 지지체로부터의 박리가 곤란해질 우려가 없으므로 바람직하다.003c#박형 웨이퍼의 제조 방법＞본 발명의 박형 웨이퍼의 제조 방법은, 반도체 회로 등을 갖는 웨이퍼와 지지체의 접착층으로서 전술한 층 (A)와 층 (B)의 2층으로 이루어지는 웨이퍼 가공용 가접착재를 사용하는 것을 특징으로 한다.  본 발명의 제조 방법에 의해 얻어지는 박형 웨이퍼의 두께는 전형적으로는 5~300㎛, 더욱 전형적으로는 10~100㎛이다.본 발명의 박형 웨이퍼의 제조 방법은 (a)~(e)의 공정을 갖는다.［공정 (a)］공정 (a)는, 표면에 회로 형성면 및 이면에 회로 비형성면을 갖는 웨이퍼의 회로 형성면을, 상술한 층 (A)와 층 (B)의 2층으로 이루어지는 웨이퍼 가공용 가접착재를 통해 지지체와 접합시키는 공정이다.  회로 형성면 및 회로 비형성면을 갖는 웨이퍼는 한 면이 회로 형성면이고 다른 한 면이 회로 비형성면인 웨이퍼이다.  본 발명을 적용할 수 있는 웨이퍼는 통상, 반도체 웨이퍼이다.  이 반도체 웨이퍼의 예로서는 실리콘 웨이퍼뿐만 아니라, 게르마늄 웨이퍼, 갈륨-비소 웨이퍼, 갈륨-인 웨이퍼, 갈륨-비소-알루미늄 웨이퍼 등을 들 수 있다.  이 웨이퍼의 두께는 특별히 제한은 없으나, 전형적으로는 600~800㎛, 더욱 전형적으로는 625~775㎛이다.지지체로서는 실리콘 웨이퍼나 유리, 석영 웨이퍼 등의 기판을 사용할 수 있다.  본 발명에서는, 지지체를 통해 가접착재층에 방사 에너지선을 조사할 필요는 없어 지지체의 광선 투과성은 요구되지 않는다.가접착재층 (A), (B)는 각각 필름으로, 웨이퍼나 지지체에 형성할 수도 있고 또는 각각의 용액을 스핀 코팅 등의 방법에 의해 웨이퍼나 지지체에 형성할 수 있다.  이 경우, 스핀 코팅 후, 그 용제의 휘발 조건에 따라 80~200℃의 온도로 미리 프리베이크를 수행한 후 사용에 제공된다.  아울러, (A)와 (B)는 미리 그 필름들을 합착시킨 후, (A)를 웨이퍼 측, (B)를 지지체 측으로 하여 접합에 제공할 수도 있다.층 (A)와 층 (B)가 형성된 웨이퍼 및 지지체는, 층 (A)와 층 (B)를 통해 접합된 기판으로서 형성된다.  이 경우, 바람직하게는 40~230℃, 더욱 바람직하게는 40~200℃의 온도 영역에서, 이 온도로 감압하에 이 기판을 균일하게 압착시킴으로써 웨이퍼가 지지체와 접합된 웨이퍼 가공체(적층체 기판)가 형성된다.웨이퍼 합착 장치로서는 시판중인 웨이퍼 접합 장치, 예를 들어 EVG사의 EVG520IS, 850TB, SUSS사의 XBC300 등을 들 수 있다.［공정 (b)］공정 (b)는, 지지체와 접합된 웨이퍼의 회로 비형성면을 연삭 또는 연마하는 공정, 즉, 공정 (a)에서 합착하여 얻어진 웨이퍼 가공체의 웨이퍼 이면측을 연삭 또는 연마하여 이 웨이퍼의 두께를 얇게 만들어 가는 공정이다.  웨이퍼 이면의 연삭 가공의 방식에는 특별히 제한은 없고, 평면 연삭반 등의 공지의 연삭 방식이 채용된다.  연삭은, 웨이퍼와 숫돌(다이아몬드 등)에 물을 뿌려 냉각하면서 수행하는 것이 바람직하다.  웨이퍼 이면을 연삭 가공하는 장치로서는 예를 들어 (주)디스코제 DAG-810(상품명) 등을 들 수 있다.［공정 (c)］공정 (c)는, 회로 비형성면을 연삭 또는 연마한 웨이퍼 가공체, 즉, 이면 연삭 또는 연마에 의해 박형화된 웨이퍼 가공체의 회로 비형성면에 가공을 실시하는 공정이다.  이 공정에는 웨이퍼 레벨에서 이용되는 다양한 프로세스가 포함된다.  예로서는, 회로 비형성면에 대한 전극 형성, 금속 배선 형성, 보호막 형성 등을 들 수 있다.  보다 구체적으로는, 전극 등의 형성을 위한 금속 스퍼터링, 금속 스퍼터링층을 에칭하는 웨트 에칭, 금속 배선 형성시 마스크로 사용하기 위한 레지스트의 도포, 노광 및 현상에 의한 패턴의 형성, 레지스트의 박리, 드라이 에칭, 금속 도금의 형성, TSV 형성을 위한 실리콘 에칭, 실리콘 표면의 산화막 형성 등, 종래 공지된 프로세스를 들 수 있다.［공정 (d)］공정 (d)는, 상기 공정 (c)로 가공을 실시한 웨이퍼를 지지체로부터 박리하는 공정, 즉 박형화된 웨이퍼에 다양한 가공을 실시한 후, 다이싱하기 전에 지지체로부터 박리하는 공정이다.  박리 방법으로서는 주로 웨이퍼와 지지체를 가열(바람직하게는 200~250℃)하면서, 수평 방향을 따라 반대 방향으로 슬라이드 시킴으로써 양자를 분리하는 방법, 웨이퍼 가공체의 웨이퍼 또는 지지체 중 하나를 수평으로 고정시켜 두고 다른 하나를 수평 방향으로부터 일정한 각도를 두고 들어올리는 방법, 및 연삭된 웨이퍼의 연삭면에 보호 필름을 붙이고 웨이퍼와 보호 필름을 필(peel) 방식으로 웨이퍼 가공체로부터 박리하는 방법 등을 들 수 있으나, 특별히 제한 없이 채용할 수 있다.본 발명에는 이들 박리 방법을 모두 적용 가능하나, 웨이퍼 가공체의 웨이퍼 또는 지지체 중 어느 하나를 수평으로 고정시켜 두고 다른 하나를 수평 방향으로부터 일정한 각도를 두고 들어올리는 방법, 및 연삭된 웨이퍼의 연삭면에 보호 필름을 붙이고, 웨이퍼와 보호 필름을 필 방식으로 박리하는 방법 등이 더욱 적합하다.  이들 박리 방법은 통상 실온에서 실시된다.［공정 (e)］공정 (e)는, 박리한 웨이퍼의 회로 형성면에 가접착층 (A)가 일부 잔존하고 있을 경우에 이를 제거하는 공정이다.  공정 (d)에 의해 지지체로부터 박리된 웨이퍼의 회로 형성면에는 가접착층 (A)가 일부 잔존하고 있을 수 있고, 이 가접착층 (A)의 제거는 예를 들어 웨이퍼를 세정함으로써 수행할 수 있다.공정 (e)에는 가접착재층 중의 층 (A)인 열가소성 레진 변성 오르가노폴리실록산을 용해할 수 있는 세정액이면 모두 사용 가능하고, 구체적으로는 펜탄, 헥산, 시클로헥산, 데칸, 이소도데칸, 리모넨 등을 들 수 있다.  이들 용제는 1종 단독으로도 2종 이상 조합하여 사용할 수도 있다.  또한, 제거하기 어려운 경우에는 상기 용제에 염기류, 산류를 첨가할 수도 있다.  염기류의 예로서는, 에탄올아민, 디에탄올아민, 트리에탄올아민, 트리에틸아민, 암모니아 등의 아민류, 테트라메틸암모늄하이드록사이드 등의 암모늄염류를 사용할 수 있다.  산류로서는, 아세트산, 옥살산, 벤젠설폰산, 도데실벤젠설폰산 등의 유기산을 사용할 수 있다.  첨가량은, 세정액 중의 농도로, 0.01~10 질량%, 바람직하게는 0.1~5 질량%이다.  또한 잔존물의 제거성을 향상시키기 위해 기존의 계면활성제를 첨가할 수도 있다.  세정 방법으로서는, 상기 액을 사용하여 패들에서 세정을 수행하는 방법, 스프레이 분무를 통한 세정 방법, 세정액조에 침지하는 방법이 가능하다.  온도는 10~80℃, 바람직하게는 15~65℃가 바람직하고, 최종적으로 수세 또는 알코올 세정을 수행하고 건조 처리시켜 박형 웨이퍼를 얻을 수 있다.실시예이하, 실시예와 비교예를 나타내어 본 발명을 구체적으로 설명하나, 본 발명은 하기 실시예에 제한되는 것은 아니다.  아울러 하기에서 "부" 및 "%"는 각각 질량부, 질량%를 의미한다.［수지 합성예 1］4구 플라스크에 분자쇄 양 말단이 수산기로 봉쇄된 생고무형의 디메틸폴리실록산(일반식 (1)에서, n은 9000)으로서, 그의 30% 톨루엔 용액의 25℃에서의 점도가 98,000mPa·s인 디메틸폴리실록산 80부와, (CH3)SiO1/2단위 0.75몰과 SiO4/2단위 1몰의 비율로 이루어지고, 고형분 100중에 1.0몰%의 수산기를 포함하는 메틸폴리실록산 레진 20부를, 톨루엔 900부에 용해시켰다.  얻어진 용액에, 28%의 암모니아수를 1부 첨가하고, 실온에서 24시간 교반하여 축합 반응시켰다.  이어서, 감압 상태에서 180℃로 가열하여 톨루엔, 축합수, 암모니아 등을 제거하여, 고형화된 부분 축합물을 얻었다.상기에서 얻어진 부분 축합물 100부에 톨루엔 900부를 첨가하여 용해시켰다.  이 용액에 헥사메틸디살라잔 20부를 첨가하고 130℃에서 3시간 교반하여 잔존하는 수산기를 봉쇄하였다.  이어서 감압 상태에서 180℃로 가열하여 용제 등을 제거시켜, 고형화된 비반응성 부분 축합물을 얻었다.나아가, 상기 비반응성 부분 축합물 100부에 헥산 900부를 첨가하여 용해시킨 후, 이것을 2000부의 아세톤 중에 투입하여 석출된 수지를 회수하고, 그 후 진공하에서 헥산 등을 제거하여, 분자량 740 이하의 저분자량 성분이 0.05 질량%인, 중량 평균 분자량 950,000의 디메틸폴리실록산 중합체를 얻었다.이 중합체 20g을 이소도데칸 80g에 용해시키고 0.2㎛의 멤브레인 필터로 여과하여 디메틸폴리실록산 중합체의 이소도데칸 용액 (A-1)을 얻었다.［수지 합성예 2］4구 플라스크에 분자쇄 양 말단이 수산기로 봉쇄된 생고무형의 디메틸폴리실록산(일반식 (1)에서, n은 9000)으로서, 그의 30% 톨루엔 용액의 25℃에서의 점도가 98,000mPa·s인 디메틸폴리실록산 90부와, (CH3)SiO1/2단위 0.75몰과 SiO4/2단위 1 몰의 비율로 이루어지고, 고형분 100중에 1.0 몰%의 수산기를 포함하는 메틸폴리실록산 레진 10부를, 톨루엔 900부에 용해시켰다.  얻어진 용액에 28%의 암모니아수를 1부 첨가하고 실온에서 24시간 교반하여 축합 반응시켰다.  이어서, 감압 상태에서 180℃로 가열하여 톨루엔, 축합수, 암모니아 등을 제거시켜, 고형화된 부분 축합물을 얻었다.  이 부분 축합물 100부에 톨루엔 900부를 첨가하여 용해시켰다.  이 용액에 헥사메틸디살라잔 20부를 첨가하고 130℃에서 3시간 교반하여 잔존하는 수산기를 봉쇄하였다.  이어서, 감압 상태에서 180℃로 가열하여 용제 등을 제거시켜, 고형화된 비반응성 부분 축합물을 얻었다.  나아가 상기 비반응성 부분 축합물 100부에 헥산 900부를 첨가하고 용해시킨 후, 이를 2000부의 아세톤 중에 투입하여 석출된 수지를 회수하고, 그 후 진공하에서 헥산 등을 제거하여, 분자량 740 이하의 저분자량 성분이 0.05 질량%인, 중량 평균 분자량 900,000의 디메틸폴리실록산 중합체를 얻었다.이 중합체 20g을 이소도데칸 80g에 용해시키고 0.2㎛의 멤브레인 필터로 여과하여 디메틸폴리실록산 중합체의 이소도데칸 용액 (A-2)을 얻었다.［수지 합성예 3］4구 플라스크에 분자쇄 양 말단이 수산기로 봉쇄된 생고무형의 디메틸폴리실록산(일반식 (1)에서, n은 9000)으로서, 그의 30% 톨루엔 용액의 25℃에서의 점도가 98,000mPa·s인 디메틸폴리실록산 95부와, (CH3)SiO1/2단위 0.75 몰과 SiO4/2단위 1 몰의 비율로 이루어지고, 고형분 100중에 1.0몰%의 수산기를 포함하는 메틸폴리실록산 레진 5부를, 톨루엔 900부에 용해시켰다.  얻어진 용액에 28%의 암모니아수를 1부 첨가하고 실온에서 24시간 교반하여 축합 반응시켰다.  이어서, 감압 상태에서 180℃로 가열하여 톨루엔, 축합수, 암모니아 등을 제거시켜, 고형화된 부분 축합물을 얻었다.  이 부분 축합물 100부에 톨루엔 900부를 첨가하여 용해시켰다.  이 용액에 헥사메틸디살라잔 20부를 첨가하고 130℃에서 3시간 교반하여, 잔존하는 수산기를 봉쇄하였다.  이어서, 감압 상태에서 180℃로 가열하여 용제 등을 제거시켜, 고형화된 비반응성 부분 축합물을 얻었다.  나아가 상기 비반응성 부분 축합물 100부에 헥산 900부를 첨가하여 용해시킨 후, 이것을 2000부의 아세톤 중에 투입하여, 석출된 수지를 회수하고, 그 후 진공하에서 헥산 등을 제거하여, 분자량 740 이하의 저분자량 성분이 0.05 질량%인, 중량 평균 분자량 800,000의 디메틸폴리실록산 중합체를 얻었다.이 중합체 20g을 이소도데칸 80g에 용해시키고 0.2㎛의 멤브레인 필터로 여과하여 디메틸폴리실록산 중합체의 이소도데칸 용액 (A-3)을 얻었다.［수지 합성예 4］교반기, 온도계, 질소 치환 장치 및 환류 냉각기를 구비한 5L 플라스크 내에 화합물 (M-1) 396.9g, 화합물 (M-2) 45.0g을 톨루엔 1,875g에 용해 후, 화합물 (M-3) 949.6g, 화합물 (M-4) 6.1g을 첨가하고 60℃로 가온하였다.  그 후, 카본 담지 백금 촉매(5 질량%) 2.2g을 투입하고 내부 반응 온도가 65~67℃로 상승하는 것을 확인 후, 추가로 3시간 동안, 90℃까지 가온 후, 다시 60℃까지 냉각시켜 카본 담지 백금 촉매(5질량%) 2.2g을 투입하고 화합물 (M-5) 107.3g을 1시간에 걸쳐 플라스크 내에 적하했다.  이 때 플라스크 내의 온도는 78℃까지 상승하였다.  적하 종료 후에, 추가로 90℃로 3시간 숙성시키고, 이어서 실온까지 냉각 후, 메틸이소부틸케톤(MIBK) 1,700g을 첨가하고 본 반응 용액을 필터로 가압 여과함으로써 백금 촉매를 제거하였다.  나아가, 얻어진 고분자 화합물 용액에 순수 760g을 첨가하고 교반, 정치 분액을 수행하여 하층의 수층을 제거하였다.  이 분액 수세 조작을 6회 반복하여 고분자 화합물 용액 중의 미량 산성분을 제거하였다.  이 수지 용액 중의 용제를 감압 증류 제거함과 아울러 시클로펜타논을 950g 첨가하여 고형분 농도 60 질량%의 시클로펜타논을 용제로 하는 수지 용액을 얻었다.  이 수지 용액 중의 수지의 분자량을 GPC에 의해 측정하면, 폴리스티렌 환산으로 중량 평균 분자량 62,000이고, 식 (2)에서의 (c＋d)/(a＋b＋c＋d)는 0.10이다.  추가로 이 수지 용액 100g에 크레졸노볼락의 에폭시체(닛폰화약(주) 제품, EOCN1020-55)를 15g, 테트라하이드로 무수프탈산(신니혼리카(주) 제품, 리카시드(Rikacid)HH-A) 0.2g을 첨가하고 0.2㎛의 멤브레인 필터로 여과하여 수지 용액 (B-1)을 얻었다.［실시예 1~3 및 비교예 1, 2］표면에 높이 10㎛, 직경 40㎛의 구리 포스트가 전체 면에 형성된 직경 200mm실리콘 웨이퍼(두께: 725㎛)에 스핀 코팅으로 (A-1), (A-2) 및 (A-3)을 표 1에 나타낸 막 두께로, 웨이퍼 범프 형성면에 성막하였다.  한편, 직경 200mm(두께: 500㎛)의 유리판을 지지체로 하고, 이 지지체에 (B-1)을 스핀 코팅으로 표 1의 막 두께의 필름을 성형하였다.  이때, 수지를 코팅 후, 모두 120℃로 2분간 핫 플레이트 상에서 가열 처리하였다.  이 수지층을 갖는 실리콘 웨이퍼 및 유리판을 각각 수지면이 합쳐지도록, 진공 합착 장치 내에서 하기에 나타낸 조건으로 합착시켰다(압착 조건).  비교예 1은 수지층 (B)를 갖지 않는 실리콘 웨이퍼 및 유리판, 비교예 2는 수지층 (A)을 갖지 않는 실리콘 웨이퍼 및 유리판이다.그 후, 하기 시험을 수행하였다.  결과를 표 1에 나타내었다.-접착성 시험-직경 200 mm의 웨이퍼 접합은 EVG사의 웨이퍼 접합 장치 EVG520IS를 사용하여 수행하였다.  접합 온도는 표 1에 기재된 값, 접합시의 챔버내 압력은 10-3mbar 이하, 하중은 5kN으로 실시하였다.  접합 후, 일단, 180℃로 1시간 오븐을 사용하여 기판을 가열하고 (B)층의 경화를 실시하여, 웨이퍼 가공용 가접착재를 통한 웨이퍼 가공체를 제조하였다.  그 후, 실온까지 냉각시킨 후의 계면의 접착 상황을 육안으로 확인하여 계면에서의 기포 등의 이상이 발생하지 않은 경우를 양호로 평가하고 "○"로 나타내고, 이상이 발생했을 경우를 불량으로 평가하고 "×"로 나타냈다.-이면 연삭 내성 시험-그라인더(DISCO사제, DAG810)로 다이아몬드 숫돌을 사용하여 실리콘 웨이퍼의 이면 연삭을 수행하였다.  최종 기판 두께 50㎛까지 그라인드한 후, 광학 현미경(100배)으로 크랙, 박리 등의 이상 유무를 조사하였다.  이상이 발생하지 않은 경우를 양호로 평가하고 "○"로 나타내고, 이상이 발생한 경우를 불량으로 평가하고 "×"로 나타냈다.-내열성 시험-실리콘 웨이퍼를 이면 연삭한 후의 웨이퍼 가공체를 질소 분위기하의 250℃ 오븐에 2시간 넣은 후 270℃의 핫 플레이트 상에서 10분 가열시킨 후의 외관 이상의 유무를 조사하였다.  외관 이상이 발생하지 않은 경우를 양호로 평가하고 "○"로 나타내고, 외관 이상이 발생한 경우를 불량으로 평가하고 "×"로 나타냈다.-박리성 시험-웨이퍼의 박리성은 50㎛까지 박형화된 웨이퍼 측에 다이싱 프레임을 이용하여 다이싱 테이프를 붙이고, 이 다이싱 테이프면을 진공 흡착에 의해 흡착판에 세트하였다.  그 후, 실온에서, 유리의 한 점을 핀셋으로 들어올림으로써 유리 지지체를 박리하였다.  50㎛의 웨이퍼를 깨뜨리지 않고 박리할 수 있었던 경우를 "○"로 나타내고, 깨짐 등의 이상이 발생한 경우를 불량으로 평가하고 "×"로 나타냈다.-세정 제거성 시험-상기 박리성 시험 종료 후의 다이싱 테이프를 통해 다이싱 프레임에 장착된 200mm 웨이퍼(내열성 시험 조건에 노출된 것)를, 접착층을 위로하여 스핀 코터에 세트하고, 세정 용제로서 이소도데칸을 3분간 분무한 후 웨이퍼를 회전시키면서 이소프로필 알코올(IPA)을 분무하여 헹굼을 수행하였다.  그 후, 외관을 관찰하여 잔존하는 접착재 수지의 유무를 육안으로 체크하였다.  수지의 잔존이 인정되지 않는 것을 양호로 평가하고 "○"로 나타내고, 수지의 잔존이 인정된 것을 불량으로 평가하고 "×"로 나타냈다.-박리력 시험-상기, 접착 및 내열성 시험 후의 실리콘 웨이퍼 상에 150mm 길이 × 25mm 폭의 폴리이미드 테이프를 5개 붙이고, 테이프가 덮이지 않은 부분의 가접착재층을 제거하였다.  시마즈 제작소사의 AUTOGRAPH(AG-1)를 사용하여 테이프의 일단에서 180°박리로 120mm 벗기고, 그 때에 걸리는 힘의 평균(120mm 스트로크 × 5회)을 그 가접착층의 박리력으로 하였다.상기 표 1에 나타낸 바와 같이, 비교예 1은 이면 연삭 내성이 불량이고, 비교예 2는 박리성이 불량인데 반해, 본 발명의 웨이퍼 가공용 가접착재는 박리 후의 세정성을 유지하면서 웨이퍼와 지지체와의 박리력의 조정이 가능하여, 용이하게 박형 웨이퍼를 제조할 수 있고, 나아가 박형 웨이퍼 제조 후, 이 웨이퍼를 지지체로부터 실온에서 쉽게 박리할 수 있으므로, 깨지기 쉬운 박형 웨이퍼를 용이하게 취급할 수 있다.  층 (A)의 성분인 레진 변성 오르가노폴리실록산 중의 레진의 양을 변화시킴으로써 세정성을 유지하면서도 임의의 박리력을 갖는 가접착재층을 제조 가능함을 나타내었다.
[ 부호의 설명 ]
1... 웨이퍼                    2... 지지체3... 웨이퍼 가공용 가접착재 (가접착재층)3(A)... 열가소성 레진 변성 오르가노폴리실록산 층3(B)... 열경화성 변성 실록산 중합체 층